(57)【要約】【課題】平均一次粒子径が小さいジオキサジンバイオレット顔料、及びその製造方法を提供し、カラーフィルターとして使用したときに、高コントラスト、高輝度を得ることが出来る液晶表示装置が得られる青色画素部を有するカラーフィルター及び当該カラーフィルターが得られるジオキサジンバイオレット顔料を得ること。【解決手段】カラーフィルターに好ましく用いることのできる顔料の提供のための、小角エックス線散乱法に基づいて求められる顔料の平均一次粒子径が５〜１８ｎｍであることを特徴とするジオキサジンバイオレット顔料の提供、並びにそれを含有するカラーフィルターの提供。【選択図】なし【特許請求の範囲】
【請求項１】
小角エックス線散乱法に基づいて求められる顔料の平均一次粒子径が５〜１８ｎｍであることを特徴とするジオキサジンバイオレット顔料。
【請求項２】
請求項１記載のジオキサジンバイオレット顔料を含有する着色組成物。
【請求項３】
更に、ジオキサジン顔料スルホン酸誘導体を含有する請求項２記載の着色組成物。
【請求項４】
前記ジオキサジン顔料スルホン酸誘導体が、ジオキサジン顔料スルホン酸金属塩である請求項３記載の着色組成物。
【請求項５】
請求項２〜４のいずれかに記載の着色組成物を用いたカラーフィルター用着色組成物。
【請求項６】
請求項５記載のカラーフィルター用着色組成物を用いたカラーフィルター。
【請求項７】
請求項１記載のジオキサジンバイオレット顔料の製造方法であって、
ジオキサジンバイオレット顔料、ジオキサジン顔料スルホン酸誘導体、樹脂及び水溶性有機溶剤を含有する混合物を、
無機塩の存在下でソルベントソルトミリングする工程を含むことを特徴とするジオキサジンバイオレット顔料の製造方法。
【請求項８】
前記無機塩の吸ジエチレングリコール量が３０〜４０ｍｌ／１００ｇのである請求項７記載のジオキサジンバイオレット顔料の製造方法。
【請求項９】
請求項２〜４のいずれかに記載の着色組成物の製造方法であって、
ジオキサジンバイオレット顔料、ジオキサジン顔料スルホン酸誘導体、樹脂及び水溶性有機溶剤を含有する混合物を、
無機塩の存在下でソルベントソルトミリングする工程を含むことを特徴とするジオキサジンバイオレット顔料を含有する着色組成物の製造方法。
【請求項１０】
前記無機塩の吸ジエチレングリコール量が３０〜４０ｍｌ／１００ｇのである請求項９記載のジオキサジンバイオレット顔料を含有する着色組成物の製造方法。
【発明の詳細な説明】
【技術分野】
【０００１】
本発明は、微細な粒子径を有するジオキサジンバイオレット顔料及びそれを含有する着色組成物に関する。
【背景技術】
【０００２】
液晶ディスプレイ用カラーフィルターは、赤、緑、青の３色で構成されており、近年コントラストの向上がユーザーより強く求められている。また、カラーフィルター用色材としては、耐光性及び耐熱性が必要であることから顔料が用いられている。そして、カラーフィルターの青色部分は、青顔料であるε型銅フタロシアニン顔料を紫色顔料であるジオキサジン顔料により調色したカラーフィルター用着色組成物により形成されている。
【０００３】
しかし、ジオキサジン顔料は一次粒子径が大きすぎるため、青色カラーフィルターのコントラスト低下の主原因となっている。現状のジオキサジン顔料に代わる、顔料の一次粒子径が小さく、高いコントラストが得られる新たなジオキジン顔料が求められている。
【０００４】
このような要求に応えるため、粗製有機顔料と摩砕助剤と水溶性有機溶剤との混合物を混練するソルベントソルトミリング法による微細有機顔料の製造方法において、摩砕助剤として、体積基準のメディアン粒子径（Ｄ５０）が１〜５０μｍ、９５％粒子径（Ｄ９５）が８０μｍ以下であり、Ｍｇ含有量が０．００２〜０．０８重量％である食塩を使用することを特徴とする微細有機顔料の製造方法が開示されている（特許文献１、実施例４参照）。しかしながら、当該技術で製造されたジオキサジンバイオレット顔料の平均粒子径は７０ｎｍであり、目的とする高いコントラストを実現するには粒子径が大きすぎる。
【０００５】
また、ジオキサジンバイオレット顔料をジオキサジンバイオレットジスルホン酸ナトリウムにより処理する方法が知られている（特許文献２、比較例２参照）。しかしながら、この方法より得られるジオキサジンバイオレット顔料は高いコントラストを実現するものではない。
【０００６】
ところで、有機顔料の平均一次粒子径、粒径分布、及び凝集粒子径の測定方法として、小角エックス線散乱法に基づいた有機顔料の平均一次粒子径及び粒径分布の測定方法が知られている（特許文献３参照）。高いコントラストを実現するカラーフィルターを製造するために用いる顔料としては、当該技術で測定される平均一次粒子径が小さく、粒系分布が狭い顔料であることが必要である。
【先行技術文献】
【特許文献】
【０００７】
【特許文献１】特開２００６−３３５９２０号公報（実施例４）
【特許文献２】特開２００６−２７４００４号公報（比較例２）
【特許文献３】特開２００６−１１３０４２号公報
【発明の概要】
【発明が解決しようとする課題】
【０００８】
本発明が解決しようとする課題は、平均一次粒子径が小さいジオキサジンバイオレット顔料、及びその製造方法を提供することにある。本発明が解決しようとする他の課題は、平均一次粒子径が小さいジオキサジンバイオレット顔料を含有する着色組成物、及びその製造方法を提供することにあり、特に、カラーフィルター用インキとして使用したときに、高コントラスト、高輝度を得ることが出来るカラーフィルター用着色組成物、及びその製造方法を提供することにある。
【課題を解決するための手段】
【０００９】
本発明者等は種々検討した結果、カラーフィルター用のジオキサジンバイオレット顔料組成物として、小角エックス線散乱法に基づく顔料分散体の小角エックス線散乱プロファイル（測定散乱プロファイル）から得られる、顔料の平均一次粒子径を１０〜１８ｎｍとすることで、コントラストの向上が可能になることが判った。
【００１０】
また、そのような微細なジオキサジンバイオレット顔料を製造するには、ジオキサジン顔料をソルベントソルトミリング法で微細化するとき、共摩砕剤として、１）ジオキサジン顔料スルホン酸誘導体と２）樹脂とを用いて、更に３）無機塩を用いることで、これまでに無い、超微細なジオキサジンバイオレット顔料を得ることができることを見出した。
【００１１】
即ち、本発明は、小角エックス線散乱法に基づいて求められる顔料の平均一次粒子径が１０〜１８ｎｍであることを特徴とするジオキサジンバイオレット顔料を提供する。
また、本発明は、上記のジオキサジンバイオレット顔料を含有する着色組成物を提供する。
また、本発明は、上記の着色組成物を用いたカラーフィルター用着色組成物を提供する。
また、本発明は、上記のカラーフィルター用着色組成物を用いたカラーフィルターを提供する。
また、本発明は、上記のジオキサジンバイオレット顔料の製造方法であって、ジオキサジンバイオレット顔料、ジオキサジン顔料スルホン酸誘導体、樹脂及び水溶性有機溶剤を含有する混合物を、無機塩の存在下でソルベントソルトミリングする工程を含むことを特徴とするジオキサジンバイオレット顔料の製造方法を提供する。
更に、本発明は、上記の着色組成物の製造方法であって、ジオキサジンバイオレット顔料、ジオキサジン顔料スルホン酸誘導体、樹脂及び水溶性有機溶剤を含有する混合物を、無機塩の存在下でソルベントソルトミリングする工程を含むことを特徴とするジオキサジンバイオレット顔料を含有する着色組成物の製造方法を提供する。
【発明の効果】
【００１２】
本発明のジオキサジンバイオレット顔料は平均一次粒子径が極めて小さいため、これをカラーフィルター用の着色組成物として使用した場合、非常に高いコントラスト、高い輝度を有するカラーフィルターを得ることが出来る。
【００１３】
本発明の平均一次粒子径が極めて小さいジオキサジンバイオレット顔料は、紫色の着色組成物用の顔料として単独で使用しても、青色顔料と併用して使用しても上記の効果を得ることが出来る。
【発明を実施するための形態】
【００１４】
以下、本発明について詳細に説明する。
本発明のジオキサジンバイオレット顔料は、Ｃ．Ｉ．Ｐｉｇｍｅｎｔ  Ｖｉｏｌｅｔ  ２３、同３７であり、Ｃ．Ｉ．Ｐｉｇｍｅｎｔ  Ｖｉｏｌｅｔ  ２３が好ましい。
本発明における顔料の平均一次粒子径を測定するための小角エックス線散乱法は、特開２００６−１１３０４２号公報に記載される方法であり、小角エックス線散乱法に基づき、有機顔料の小角エックス線散乱プロファイル（測定散乱プロファイル）を測定する工程（Ａ）と、前記有機顔料を、半径Ｒの球状粒子であって粒径分布のばらつきが存在すると仮定して、仮の半径Ｒの値と仮の粒径分布モデルから、理論散乱プロファイルをシミュレーションにより求める工程（Ｂ）と、該理論散乱プロファイルと前記測定散乱プロファイルとをカーブフィッティングさせることにより、有機顔料の平均一次粒子径及び粒径分布を決定する工程（Ｃ）とを有することを特徴とする有機顔料の平均一次粒子径及び粒径分布の測定方法である。
本発明に用いるジオキサジン顔料スルホン酸誘導体、すなわち一般式（１）
【００１５】
【化１】
2010265356.tif 000002
（１）
（但し、式中、Ｒは炭素数１〜４のアルキル基を表し、ｎは１〜４、ＭはＨ、Ｎａ、Ｋ、Ｍｇ、Ｃａ、Ｓｔ、Ｂａを表す。）で表されるジオキサジンスルファモイル化合物としては、少なくとも１個以上のスルホン酸基で置換された化合物を挙げることができる。特に、Ｒはエチル基、ｎ＝３、ＭはＮａが好ましい。
【００１６】
本発明の製造方法では、ジオキサジンバイオレット顔料、ジオキサジン顔料スルホン酸誘導体、樹脂及び水溶性有機溶剤を含有する混合物を、無機塩の存在下でソルベントソルトミリングする。ソルベントソルトミリングとは、粗顔料または顔料と無機塩と有機溶剤とを混練摩砕することを意味する。具体的には、ジオキサジンバイオレット顔料、ジオキサジン顔料スルホン酸誘導体、樹脂を、無機塩と、それを溶解しない有機溶剤とを混練機に仕込み、その中で混練摩砕を行う。この際の混練機としては、例えばニーダーやミックスマーラー等が使用できる。この他に、スーパーミキサー（株式会社カワタ製）、トリミックス（株式会社井上製作所製）のようなバッチ型の混練機、ＫＣＫミル（浅田鉄工株式会社製）のような連続混練機を用いることもできる。またこれら以外の装置を用いることも可能である。
【００１７】
上記樹脂としては、アクリル系樹脂、ウレタン系樹脂、エポキシ系樹脂、ポリアミド系樹脂、ポリエステル系樹脂、ポリスチレン系樹脂、フルオレン系樹脂、ロジン、ロジン誘導体、ロジン変性マレイン酸系樹脂、ロジン変性フェノール系樹脂、ゴム誘導体、タンパク誘導体、塩素化ポリエチレン、塩素化ポリプロピレン、ポリ塩化ビニル、ポリ酢酸ビニル、マレイン酸樹脂、スチレン樹脂、スチレン−マレイン酸共重合系樹脂、ブチラール系樹脂、メラミン樹脂、フェノール樹脂、アルキッド樹脂、ゴム系樹脂、セルロース類、ベンゾグアナミン樹脂、尿素樹脂、および上記樹脂のオリゴマー、モノマー類を挙げることができるが、これらに限らない。中でも、（メタ）アクリル酸ベンジル−（メタ）アクリル酸共重合体であるアクリル樹脂は、カラーフィルターに用いられる樹脂と同じであり、屈折率も同じであるため高いコントラストのカラーフィルターが得られることから、好ましい。ソルベントソルトミリング時にジオキサジンバイオレット顔料に含めることが出来る樹脂は、通常、ジオキサジンバイオレット顔料１質量部当たり０．０１〜０．３質量部である。
【００１８】
また、ソルベントソルトミリング時にジオキサジンバイオレット顔料に含めることが出来るジオキサジン顔料スルホン酸誘導体は、通常、ジオキサジンバイオレット顔料１質量部当たり０．０１〜０．３質量部である。
【００１９】
上記無機塩としては、水溶性無機塩が好適に使用でき、例えば塩化ナトリウム、塩化カリウム、硫酸ナトリウム等の無機塩を用いることが好ましい。また、吸ジエチレングリコール量が３０〜４０ｍｌ／１００ｇの無機塩を用いることがより好ましい。この様な無機塩は、体積基準のメディアン粒子径（Ｄ５０）が５〜１２μｍに相当する。この様な無機塩は、通常の無機塩を微粉砕することにより得られる。
ソルベントソルトミリングにおけるジオキサジンバイオレット顔料使用量に対する無機塩使用量を、従来よりも高くするのが好ましい。即ち当該無機塩の使用量は、粗顔料または顔料１質量部に対して５〜２０質量部とするのが好ましく、８〜１５質量部とするのがより好ましい。
【００２０】
有機溶剤としては、結晶成長を抑制し得る有機溶剤としての水溶性有機溶剤が好適に使用でき、例えばジエチレングリコール、グリセリン、エチレングリコール、プロピレングリコール、液体ポリエチレングルコール、液体ポリプロピレングリコール、２−（メトキシメトキシ）エタノール、２−ブトキシエタノール、２ー（イソペンチルオキシ）エタノール、２−（ヘキシルオキシ）エタノール、ジエチレングリコールモノメチルエーテル、ジエチレングルコールモノエチルエーテル、ジエチレングリコールモノブチルエーテル、トリエチレングリコール、トリエチレングリコールモノメチルエーテル、１−メトキシ−２−プロパノール、１−エトキシ−２−プロパノール、ジプロピレングリコール、ジプロピレングリコールモノメチルエーテル、ジプロピレングリコールモノメチルエーテル、ジプロピレングリコール等を用いることができる。
【００２１】
当該水溶性有機溶剤の使用量は、特に限定されるものではないが、無機塩１質量部に対して０．１〜０．４質量部が好ましい。
【００２２】
ソルベントソルトミリング時の温度は、３０〜１５０℃が好ましく、８０〜１００℃がより好ましい。ソルベントソルトミリングの時間は、５時間から２０時間が好ましく、８〜１８時間がより好ましい。ソルベントソルトミリングが終了したマグマは、微細化したジオキサジンバイオレット顔料を取り出し、無機塩（摩砕助剤）と水溶性有機溶剤を除去するため、ろ過・水洗を行うことが一般的である。最初に、マグマを水、塩酸水溶液、又は湯中に投入し、加熱して無機塩を完全に溶解する。特開２００８−３０８６０５号公報に記載されているように、この時酸類を添加することで、カラーフィルターの耐熱性を向上させることもできる。また、加熱温度と温水量は、無機塩を完全に溶解することができれば、限定されない。次に、フィルタープレス等のろ過機でろ過・水洗し、無機塩（摩砕助剤）と水溶性有機溶剤とを十分に除去する。洗浄に当たっては、ろ液の比電導度などで洗浄度合いを調整できる。
【００２３】
上記したろ過、洗浄後の乾燥としては、例えば、乾燥機に設置した加熱源による８０〜１２０℃の加熱等により、顔料の脱水及び／又は脱溶剤をする回分式あるいは連続式の乾燥等が挙げられ、乾燥機としては一般に箱型乾燥機、バンド乾燥機等がある。また、乾燥後の粉砕は、比表面積を大きくしたり一次粒子の平均粒子径を小さくするための操作ではなく、例えば箱型乾燥機、バンド乾燥機を用いた乾燥の場合のように顔料がランプ状等のとなった際に顔料を解して粉末化するために行うものであり、例えば、乳鉢、ハンマーミル、ディスクミル、ピンミル、ジェットミル等による粉砕等が挙げられる。洗浄後のプレスケーキは、再び水を加えてスラリー化した後、スプレードライヤーで乾燥することもできる。
【００２４】
本発明の方法により製造された小角エックス線散乱法に基づいて求められる顔料の平均一次粒子径が５〜１８ｎｍであることを特徴とするジオキサジンバイオレット顔料は、微細化され、かつ均一な粒子形状に整粒されているため、微細な粒子状態を保持したまま均一に水系または非水系ビヒクル中に分散させて顔料分散体とすると、安定した粘度特性を有する良好な分散体となる。該分散体を用いてカラーフィルタを作成すると、高い明度、鮮明性、透過率のカラーフィルタとなる。また、該分散体をインクジェットインキとして用いると、優れた飛翔安定性と記録物の鮮明性、各種耐性を実現することできる。
【００２５】
本発明により得られるジオキサジンバイオレット顔料は、ジオキサジン顔料スルホン酸誘導体及び樹脂を含有することを特徴とするカラーフィルター用着色粉末組成物であって、平均一次粒子径が５〜１８ｎｍであることを特徴とするジオキサジンバイオレット顔料であるため、カラーフィルター画素部を製造した場合に、均質な塗膜を形成して輝度、コントラストおよび光透過率のいずれもが高いカラーフィルターを得ることができる。ここで顔料分散体は、着色粉末組成物を媒体中に分散せしめた液をいい、媒体としては例えば有機溶媒が挙げられる。なお、平均一次粒子径としては７〜１７ｎｍであることが好ましく、１０〜１７ｎｍであることがより好ましい。ここでコントラストとは、２枚の偏光板の偏光方向を平行にして被測定物を挟み込んだ時の透過光強度を２枚の偏光板の偏光方向を垂直にして被測定物を挟み込んだ時の透過光強度で除したものである。
【００２６】
用いられる有機溶媒としては、例えば、トルエンやキシレン、メトキシベンゼン等の芳香族系溶剤、酢酸エチルや酢酸プロピルや酢酸ブチル、プロピレングリコールモノメチルエーテルアセテート、プロピレングリコールモノエチルエーテルアセテート、ジエチレングリコールメチルエーテルアセテート、ジエチレングリコールエチルエーテルアセテート、ジエチレングリコールプロピルエーテルアセテート、ジエチレングリコールブチルエーテルアセテート等の酢酸エステル系溶剤、エトキシエチルプロピオネート等のプロピオネート系溶剤、メタノール、エタノール等のアルコール系溶剤、ブチルセロソルブ、プロピレングリコールモノメチルエーテル、ジエチレングリコールエチルエーテル、ジエチレングリコールジメチルエーテル等のエーテル系溶剤、メチルエチルケトン、メチルイソブチルケトン、シクロヘキサノン等のケトン系溶剤、ヘキサン等の脂肪族炭化水素系溶剤、Ｎ，Ｎ−ジメチルホルムアミド、γ−ブチロラクタム、Ｎ−メチル−２−ピロリドン、アニリン、ピリジン等の窒素化合物系溶剤、γ−ブチロラクトン等のラクトン系溶剤、カルバミン酸メチルとカルバミン酸エチルの４８：５２の混合物の様なカルバミン酸エステル等が挙げられる。
【００２７】
カラーフィルター用分散体及びインキの粘度特性の向上と分散安定性の向上のために、顔料誘導体を添加することも有効である。このような顔料誘導体としては、公知慣用のものを使用できるが、下記一般式（２）のジオキサジンスルファモイル化合物が好ましい。
【００２８】
【化２】
2010265356.tif 000003
（２）
（式中、Ｒは炭素数１〜４のアルキル基、ｌは４〜１００の整数、ｍは０〜３の整数、ｎは１〜４の整数を表すが、ｍ＋ｎ＝１〜４であり、Ｙは、一般式（３）
2010265356.tif 000004
（３）
（式中、Ｑは各々独立に水素原子またはメチル基を表し、Ｑ’は炭素数１〜６のアルキル基を表す。）で表される基を表す。）
【００２９】
ジオキサジンスルファモイル化合物は、ソルベントソルトミリング後のマグマに添加し、混練したのち、ろ過、洗浄、乾燥、粉砕し、カラーフィルター用着色粉末組成物とすることも可能である。また、上記ジオキサジンスルファモイル化合物を顔料分散体作成時に、ジオキサジンバイオレット顔料と一緒に分散し、顔料分散体を得ることも可能である。
カラーフィルター用分散体及びインキ中のジオキサジンスルファモイル化合物は、ジオキサジンバイオレット顔料１質量部当たり０．３〜１．０質量部である。
【００３０】
本発明のジオキサジンバイオレット顔料は、従来公知の方法でカラーフィルター画素部の形成に使用することができる。このジオキサジンバイオレット顔料を使用してカラーフィルター紫色画素部を製造することもできる。一般的には、ジオキサジンバイオレット顔料は、青色顔料に調色として用いて、カラーフィルター紫色画素部を製造する。上記、青色有機顔料は、フタロシアニン顔料またはインダンスロンブルー顔料を用いることができる。フタロシアニンとしては、銅フタロシアニン、無金属フタロシアニン、亜鉛フタロシアニン、コバルトフタロシアニン、ニッケルフタロシアニン、鉄フタロシアニン等を用いることができ、色相面から銅フタロシアニンが好ましい。また、上記フタロシアニン顔料は結晶形を有するが、ε型フタロシアニンが好ましく、特にε型銅フタロシアニンが好ましい。
【００３１】
カラーフィルター青色画素部を製造するに当たっては、顔料分散法が好適である。
この方法で代表的な方法としては、フォトリソグラフィー法であり、これは、後記する光硬化性組成物を、カラーフィルター用の透明基板のブラックマトリックスを設けた側の面に塗布、加熱乾燥（プリベーク）した後、フォトマスクを介して紫外線を照射することでパターン露光を行って、画素部に対応する箇所の光硬化性化合物を硬化させた後、未露光部分を現像液で現像し、非画素部を除去して画素部を透明基板に固着させる方法である。この方法では、光硬化性組成物の硬化着色皮膜からなる画素部が透明基板上に形成される。
【００３２】
赤色、緑色、青色の色ごとに、後記する光硬化性組成物を調製して、前記した操作を繰り返すことにより、所定の位置に赤色、緑色、青色の着色画素部を有するカラーフィルターを製造することができる。本発明の着色粉末組成物からは、青色画素部を形成することができる。尚、赤色画素部および緑色画素部を形成するための光硬化性組成物を調製するには、公知慣用の赤色顔料と緑色顔料を使用することができる。
【００３３】
赤色画素部を形成するための顔料としては、例えば、Ｃ．Ｉ．ピグメントレッド１７７、同２０９、同２５４等が、緑色画素部を形成するための顔料としては、例えば、Ｃ．Ｉ．ピグメントグリーン７、同１０、同３６、同４７、同５８等が挙げられる。これら赤色画素部と緑色画素部の形成には、黄色顔料を併用することもできる。その後、必要に応じて、未反応の光硬化性化合物を熱硬化させるために、カラーフィルター全体を加熱処理（ポストベーク）することもできる。
【００３４】
後記する光硬化性組成物をガラス等の透明基板上に塗布する方法としては、例えば、スピンコート法、ロールコート法、インクジェット法等が挙げられる。
【００３５】
透明基板に塗布した光硬化性組成物の塗膜の乾燥条件は、各成分の種類、配合割合等によっても異なるが、通常、５０〜１５０℃で、１〜１５分間程度である。また、光硬化性組成物の光硬化に用いる光としては、２００〜５００ｎｍの波長範囲の紫外線、あるいは可視光を使用するのが好ましい。この波長範囲の光を発する各種光源が使用できる。
現像方法としては、例えば、液盛り法、ディッピング法、スプレー法等が挙げられる。光硬化性組成物の露光、現像の後に、必要な色の画素部が形成された透明基板は水洗いし乾燥させる。こうして得られたカラーフィルターは、ホットプレート、オーブン等の加熱装置により、１００〜２８０℃で、所定時間加熱処理（ポストベーク）することによって、着色塗膜中の揮発性成分を除去すると同時に、光硬化性組成物の硬化着色皮膜中に残存する未反応の光硬化性化合物が熱硬化し、カラーフィルターが完成する。
【００３６】
カラーフィルターの画素部を形成するための光硬化性組成物は、本発明方法の着色粉末組成物と、光硬化性化合物とを必須成分とし、必要に応じて有機溶剤と分散剤と熱可塑性樹脂とを併用し、これらを混合することで調製することができる。青色画素部を形成する着色樹脂皮膜に、カラーフィルターの実生産で行われるベーキング等に耐え得る強靱性等が要求される場合には、前記光硬化性組成物を調製するに当たって、光硬化性化合物だけでなく、この熱可塑性樹脂を併用することが不可欠である。熱可塑性樹脂を併用する場合には、有機溶剤としては、それを溶解するものを使用するのが好ましい。
【００３７】
前記光硬化性組成物の製造方法としては、本発明方法の着色粉末組成物と、必要に応じて有機溶剤と分散剤とを併用し、これらを混合し均一となる様に攪拌分散を行って、まずカラーフィルターの青色画素部を形成するための顔料分散体を調製してから、そこに、光硬化性化合物と、必要に応じて熱可塑性樹脂や光重合開始剤等を加えて前記光硬化性組成物とする方法が一般的である。
【００３８】
ここで分散剤としては、例えば、ビックケミー社製のＤｉｓｐｅｒＢＹＫ１３０、同１６１、同１６２、同１６３、同１７０、２０００、２００１、エフカ社製のＥＦＫＡ４６、ＥＦＫＡ４７等が挙げられる。また、レベリング剤、カップリング剤、各種界面活性剤等も併せて使用可能である。有機溶剤としては、特にプロピオネート、アルコール系、エーテル系、ケトン系、窒素化合物系、ラクトン系等の極性溶媒で水可溶のものが好ましく、具体例としては前記有機溶媒が挙げられる。また、水可溶の有機溶剤を使用する場合には、それに水を併用することもできる。光硬化性組成物の調製に使用する熱可塑性樹脂としては、例えば、ウレタン系樹脂、アクリル系樹脂、ポリアミド系樹脂、ポリイミド系樹脂、スチレンマレイン酸系樹脂、スチレン無水マレイン酸系樹脂、フルオレン系樹脂等が挙げられる。
【００３９】
光硬化性化合物としては、例えば、１，６−ヘキサンジオールジアクリレート、エチレングリコールジアクリレート、ネオペンチルグリコールジアクリレート、トリエチレングリコールジアクリレート、ビス（アクリロキシエトキシ）ビスフェノールＡ、３−メチルペンタンジオールジアクリレート等のような２官能モノマー、トリメチルロールプロパトントリアクリレート、ペンタエリスリトールトリアクリレート、トリス（２−ヒドロキシエチル）イソシアネート、ジペンタエリスリトールヘキサアクリレート、ジペンタエリスリトールペンタアクリレート等の比較的分子量の小さな多官能モノマー、ポリエステルアクリレート、ポリウレタンアクリレート、ポリエーテルアクリレート等の様な比較的分子量の大きな多官能モノマーが挙げられる。
【００４０】
光重合開始剤としては、例えば、アセトフェノン、ベンゾフェノン、ベンジルジメチルケタノール、ベンゾイルパーオキサイド、２−クロロチオキサントン、１，３−ビス（４’−アジドベンザル）−２−プロパン、１，３−ビス（４−アジドベンザル）−２−プロパン−２’−スルホン酸、４，４’−ジアジドスチルベン−２，２’−ジスルホン酸等が挙げられる。
【００４１】
前記した様な各材料を使用して、質量換算で、本発明の方法で製造された着色粉末組成物１００部当たり、３００〜１０００部の有機溶剤と、必要に応じて１〜１００部の分散剤とを、均一となる様に攪拌分散して前記顔料分散体を得ることができる。次いでこの顔料分散体に、本発明の着色粉末組成物１部当たり、熱可塑性樹脂と光硬化性化合物の合計が３〜２０部、必要に応じて光硬化性化合物１部当たり０．０５〜３部の光重合開始剤と、必要に応じてさらに有機溶剤を添加し、均一となる様に攪拌分散してカラーフィルター青色画素部を形成するための光硬化性組成物を得ることができる。
現像液としては、公知慣用の有機溶剤やアルカリ水溶液を使用することができる。特に前記光硬化性組成物に、熱可塑性樹脂または光硬化性化合物が含まれており、これらの少なくとも一方が酸価を有し、アルカリ可溶性を呈する場合には、アルカリ水溶液での洗浄がカラーフィルター青色画素部の形成に効果的である。
【００４２】
顔料分散法のうち、フォトリソグラフィー法によるカラーフィルター青色画素部の製造方法について詳記したが、本発明の方法で製造された着色粉末組成物を使用して調製されたカラーフィター青色画素部は、その他の電着法、転写法、ミセル電解法、ＰＶＥＤ（Ｐｈｏｔｏｖｏｌｔａｉｃ  Ｅｌｅｃｔｒｏｄｅｐｏｓｉｔｉｏｎ）法、インクジェット法、反転印刷法、熱硬化法等の方法で青色画素部を形成して、カラーフィルターを製造してもよい。
【００４３】
カラーフィルターは、赤色顔料、緑色顔料、ならびに本発明の方法で製造された着色粉末組成物を使用して得た各色の光硬化性組成物を使用し、平行な一対の透明電極間に液晶材料を封入し、透明電極を不連続な微細区間に分割すると共に、この透明電極上のブラックマトリクスにより格子状に区分けされた微細区間のそれぞれに、赤、緑および青のいずれか１色から選ばれたカラーフィルター着色画素部を交互にパターン状に設ける方法、あるいは基板上にカラーフィルター着色画素部を形成した後、透明電極を設ける様にすることで得ることができる。
【００４４】
本発明の方法で製造されたジオキサジンバイオレット顔料は、鮮明性と明度、さらには貯蔵安定性と耐熱性に優れたより赤味の色相を有する青色組成物であり、カラーフィルター用途の他、塗料、プラスチック（樹脂成型品）、印刷インク、ゴム、レザー、捺染、静電荷像現像用トナー、インクジェット記録用インキ、熱転写インキ等の着色にも適用することができる。 
【実施例】
【００４５】
以下、実施例により本発明を詳細に説明するが、もとより本発明はこれら実施例の範囲に限定されるものではない。尚、特に断りのない限り、「部」及び「％」はいずれも質量基準である。
【００４６】
本実施例での各種評価法は以下の通りである。
１）粘度：東機産業製ＲＥ５５０Ｌ型粘度計用いて、粘度を測定した。粘度が低い方が良好と評価した。
２）輝度：オリンパス製顕微鏡ＭＸ−５０と大塚電子製分光光度計ＭＣＰＤ−３０００顕微分光測光装置ＣＩＥ発色系色度におけるＦ１０光源におけるＹ値を測定した。輝度が高い方が良好と評価した。
３）コントラスト値：当該カラーフィルター青色画素部を２枚の偏光板の間に設置し、一方には光源を、更にその反対側には色彩輝度計を設置して輝度の測定を行った。偏光軸が平行になる時と垂直になる時との輝度（透過光強度）の比より算出した。コントラスト値の高い方が良好と評価した。
【００４７】
（製造例１）
＜ジオキサジンポリオキシアルキレンスルファモイル化合物の合成方法＞
クロロスルホン酸１７．５部を3口フラスコに仕込み、１０℃以下に冷却しながらジオキサジンバイオレット(Ｃ．Ｉ．ピグメント  バイオレット  ２３) ２．０部を仕込んだ。次に10℃で3時間反応させクロロスルホン化した後、反応液を氷水２００部の入ったビーカーに注いだ。その混合物をろ過し、氷水２０部で洗浄した。得られたペーストをビーカーに移し、10℃以下の水１００部を加え、攪拌分散した。この分散液にポリエーテルモノアミンとして、アメリカ合衆国Ｈｕｎｔｓｍａｎ  Ｃｏｒｐｏｒａｔｉｏｎ製「Ｓｕｒｆｏｎａｍｉｎｅ  Ｂ−２００」（第一アミン−末端ポリ（エチレンオキシド／プロピレンオキシド）（５／９５）コポリマー、数平均分子量約２，０００）２０．３部と炭酸ナトリウム０．７２部を投入し、５~１０℃で1時間次いで室温で一晩攪拌し、その後８０℃で３０分間攪拌した。得られた反応液を水1０００部に注ぎ、クロロホルムで抽出し、クロロホルム層を水洗後、無水硫酸ナトリウムで乾燥した。次いで得られたクロロホルム溶液をろ別し、溶媒を減圧下留去してジオキサジンスルファモイル化合物（Ｖ１）（ｍ＝０，ｎ＝２）を得た。この時の残存アミン価は、３．４であった。
【００４８】
（実施例１）
ジオキサジンバイオレット顔料（Ｃ．Ｉ．Ｐｉｇｍｅｎｔ  Ｖｉｏｌｅｔ  ２３）７６部、ベンジルメタクリレートとメタクリル酸メチルとの重合体であるアクリル樹脂（酸価＝３３ｍｇＫＯＨ／ｇ、Ｍｎ＝１８０００）１５部、カヤセットバイオレット１０８（Ｃ．Ｉ．Ｄｉｒｅｃｔ  Ｂｌｕｅ  １０８、日本化薬製、ジオキサジンバイオレットスルホン酸ナトリウム塩染料）９部、吸ジエチレングリコール量３７ｍｌ／１００ｇの微細塩（赤穂化成製オシオミクロンＭＳ−２０Ａ、ｄ１０：３μｍ、ｄ５０：７μｍ、ｄ９５：１１μｍ、Ｍｇ量０，１８％）１０００部、およびジエチレングリコール２２０部をニーダー中で、内容物の温度を８０〜９０℃に保ち、２時間毎に１０部のジエチレングリコールを追加して８時間湿式摩砕を完了した。得られた内容物を２％塩酸水溶液中７５℃で加熱洗浄し、濾過、ろ液が中性でかつ、ろ液の比電導度が原水の比電導度＋２０μＳ／ｃｍ以下となるまで水洗することによって、ジオキサジンバイオレット顔料組成物のウエットケーキを得た。このウエットケーキを熱風乾燥機で乾燥、粉砕して、ジオキサジンバイオレット顔料組成物を得た。同顔料組成物を透過型電子顕微鏡ＪＥＭ−２０１０（日本電子株式会社製）で測定し、平均粒子径は１５ｎｍであった。縦横のアスペクト比は１．３であった。
【００４９】
吸ジエチレングリコール量は、JISK5101-13-1の顔料試験方法−第１３部：吸油量−第１節：精製あまに油法に準じ、顔料を塩に替え、精製あまに油をジエチレングリコールに替えて、吸ジエチレングリコール量を測定した。具体的には、塩１５．０gを測定板上の中央部に取り、ジエチレングリコールをビュレットから１回に４，５滴ずつ、徐々に塩の中央に滴下し、その都度全体をヘラで十分練り合わせる。滴下及び練り合わせを繰り返し、全体が硬いパテ状の塊となったら、１滴ごとに練り合わせて、最後の１滴で急激に軟らかくなる直前を終点とする。終点に達した時のビュレット内のジエチレングリコール滴下量を読みとり、
吸ジエチレングリコール量（ｍL／１００ｇ）＝
滴下したジエチレングリコールの容量（ｍL）／塩の質量（ｇ）X１００
で求めた。今回の場合、オシオミクロンＭＳ−２０Ａ  １５gにジエチレングリコール５．５ｍLを要し、３７ｍｌ／１００ｇの吸ジエチレングリコール量を求めた。
このジオキサジンバイオレット顔料組成物２．１部とジオキサジンスルファモイル化合物（Ｖ１）１．４部をポリ瓶に入れ、プロピレングリコールモノメチルエーテルアセテート１１．４部、０．３ｍｍφセプルビーズを加え、ペイントコンディショナー（東洋精機株式会社製）で４時間分散し、顔料分散液を得た。この顔料分散液をポリエチレンテレフタレート（ＰＥＴ）製フィルムを加工した袋に入れ、２ｍｍ厚のステンレス製スペーサーを挿入して、均一厚みとなるように袋の外から挟み込み、透過用測定試料とし試料台にセットした。（株）リガク社製Ｘ線回折装置ＲＩＮＴ−ＴＴＲIIを用いて小角散乱プロファイルの測定を行った。測定条件は、ＣｕＫα特性エックス線（波長  ０．１５４１８４１ｎｍ）、管電圧５０ｋＶ、管電流３００ｍＡで行った。  カーブフィッティングの解析には、（株）リガク社製ソフトウェアＮＡＮＯ−Ｓｏｌｖｅｒを使用し平均一次粒子径及び粒径分布を測定した。同顔料分散液の小角エックス線散乱法の平均粒子径は１５．２ｎｍ、平均規格化分散５３％、ｄ１０：６．３ｎｍ、ｄ５０：１３．ｎｍ、ｄ９０：２６．０ｎｍであった。同顔料分散液の粘度は、東機産業製ＲＥ５５０Ｌ型粘度計で２０℃、１０ｒｐｍの条件で１７ｍＰａ・ｓであった。
【００５０】
この分散液１８．００部とポリエステルアクリレート樹脂（アロニックス（商標名）Ｍ７１００、東亜合成化学工業株式会社製）５．５０部、ジぺンタエリスレートヘキサアクリレート（ＫＡＹＡＲＡＤ（商標名）ＤＰＨＡ、日本化薬株式会社製）５．００部、ベンゾフェノン（ＫＡＹＡＣＵＲＥ（商標名）ＢＰ−１００、日本化薬株式会社製）１．００部、ユーカーエステルＥＦＰ１３．５部を分散攪拌機で攪拌し、孔径１．０μｍのフィルターで濾過し、カラーレジストを得た。このカラーレジストは５０ｍｍ×５０ｍｍ、１ｍｍの厚ガラスに乾燥膜厚が２μｍとなるようにスピンコーターを用いて塗布し、その後９０℃で２０分間予備乾燥して塗膜を形成させた。次いで、紫外線による露光を行った後、紫色カラーフィルターとした。同カラーフィルターのコントラストは５４５０、Ｃ光源ｙ＝０．１１０の輝度Ｙは１３．４であった。
【００５１】
（実施例２）
実施例１のカヤセットバイオレット１０８（日本化薬製、ジオキサジンバイオレットスルホン酸ナトリウム塩染料）をジオキサジンバイオレットジスルホン酸に変えた以外は同様にして、ジオキサジンバイオレット顔料組成物を得た。平均粒子径は１７ｎｍであった。縦横のアスペクト比は１．３であった。同顔料分散液の小角エックス線散乱法の平均粒子径は１６．３ｎｍ、平均規格化分散５４％、ｄ１０：６．５ｎｍ、ｄ５０：１４．７ｎｍ、ｄ９０：２８．０ｎｍであった。同顔料分散液の粘度は、東機産業製ＲＥ５５０Ｌ型粘度計で２０℃、１０ｒｐｍの条件で１５Ｐａ・ｓであった。紫色カラーフィルターの同カラーフィルターのコントラストは４４００、Ｃ光源ｙ＝０．１１０の輝度Ｙは１３．３であった。
【００５２】
（実施例３）
実施例１のジオキサジンバイオレット顔料分散液７．５部とコントラスト７４００のＢｌｕｅ  １５：６の顔料濃度１２％の顔料分散液この分散液６７．５部とポリエステルアクリレート樹脂（アロニックス（商標名）Ｍ７１００、東亜合成化学工業株式会社製）５．５０部、ジぺンタエリスレートヘキサアクリレート（ＫＡＹＡＲＡＤ（商標名）ＤＰＨＡ、日本化薬株式会社製）５．００部、ベンゾフェノン（ＫＡＹＡＣＵＲＥ（商標名）ＢＰ−１００、日本化薬株式会社製）１．００部、ユーカーエステルＥＦＰ１３．５部を分散攪拌機で攪拌し、孔径１．０μｍのフィルターで濾過し、カラーレジストを得た。このカラーレジストは５０ｍｍ×５０ｍｍ、１ｍｍの厚ガラスに乾燥膜厚が２μｍとなるようにスピンコーターを用いて塗布し、その後９０℃で２０分間予備乾燥して塗膜を形成させた。次いで、紫外線による露光を行った後、青色カラーフィルターとした。同カラーフィルターのコントラストは６５００、Ｃ光源ｙ＝０．１１０の輝度Ｙは１３．７であった。
【００５３】
（比較例１）
実施例１のベンジルメタクリレートとメタクリル酸メチルとの重合体であるアクリル樹脂を使用しないこと以外は同様にして、ジオキサジンバイオレット顔料組成物を得た。平均粒子径は２０ｎｍであった。縦横のアスペクト比は１．３であった。同顔料分散液の小角エックス線散乱法の平均粒子径は１８．４ｎｍ、平均規格化分散６３％、ｄ１０：６．０ｎｍ、ｄ５０：１６．０ｎｍ、ｄ９０：３４．０ｎｍであった。同顔料分散液の粘度は、東機産業製ＲＥ５５０Ｌ型粘度計で２０℃、１０ｒｐｍの条件で１１ｍＰａ・ｓであった。紫色カラーフィルターの同カラーフィルターのコントラストは３７００、Ｃ光源ｙ＝０．１１０の輝度Ｙは１３．４であった。
【００５４】
（比較例２）
実施例１のカヤセットバイオレット１０８を使用しないこと以外は同様にして、ジオキサジンバイオレット顔料組成物を得た。平均粒子径は２０ｎｍであった。縦横のアスペクト比は１．３であった。同顔料分散液の小角エックス線散乱法の平均粒子径は１８．２ｎｍ、平均規格化分散６３％、ｄ１０：６．０ｎｍ、ｄ５０：１５．８ｎｍ、ｄ９０：３３．０ｎｍであった。同顔料分散液の粘度は、東機産業製ＲＥ５５０Ｌ型粘度計で２０℃、１０ｒｐｍの条件で１２ｍＰａ・ｓであった。紫色カラーフィルターの同カラーフィルターのコントラストは４０００、Ｃ光源ｙ＝０．１１０の輝度Ｙは１３．４であった。
【００５５】
（比較例３）
実施例１の吸ジエチレングリコール量３７ｍｌ／１００ｇの微細塩（赤穂化成製オシオミクロンＭＳ−２０Ａ、ｄ１０：３μｍ、ｄ５０：７μｍ、ｄ９５：１１μｍ、Ｍｇ量０，１８％）を吸ジエチレングリコール量２４ｍｌ／１００ｇの塩（ｄ１０：６μｍ、ｄ５０：１５μｍ、ｄ９５：３４μｍ、Ｍｇ量０．０００９％）とした以外は同様にして、ジオキサジンバイオレット顔料組成物を得た。平均粒子径は２２ｎｍであった。縦横のアスペクト比は１．３であった。同顔料分散液の小角エックス線散乱法の平均粒子径は１９．８ｎｍ、平均規格化分散６５％、ｄ１０：６．０ｎｍ、ｄ５０：１７．０ｎｍ、ｄ９０：４４．０ｎｍであった。同顔料分散液の粘度は、東機産業製ＲＥ５５０Ｌ型粘度計で２０℃、１０ｒｐｍの条件で１１ｍＰａ・ｓであった。紫色カラーフィルターの同カラーフィルターのコントラストは３４００、Ｃ光源ｙ＝０．１１０の輝度Ｙは１３．４であった。
【００５６】
（比較例４）
実施例３における実施例１のジオキサジンバイオレット顔料分散液を比較例１のジオキサジンバイオレット顔料分散液にしたこと以外は同様にして青色カラーフィルターとした。同カラーフィルターのコントラストは５６００、Ｃ光源ｙ＝０．１１０の輝度Ｙは１３．７であった。
【００５７】
（比較例５）
実施例３における実施例１のジオキサジンバイオレット顔料分散液を比較例２のジオキサジンバイオレット顔料分散液にしたこと以外は同様にして青色カラーフィルターとした。同カラーフィルターのコントラストは５８００、Ｃ光源ｙ＝０．１１０の輝度Ｙは１３．７であった。
【００５８】
（比較例６）
実施例３における実施例１のジオキサジンバイオレット顔料分散液を比較例３のジオキサジンバイオレット顔料分散液にしたこと以外は同様にして青色カラーフィルターとした。同カラーフィルターのコントラストは５２００、Ｃ光源ｙ＝０．１１０の輝度Ｙは１３．７であった。
【００５９】
実施例１〜３のように、小角エックス線散乱法に基づく顔料の平均一次粒子径が１０〜１８ｎｍであることを特徴とするカラーフィルター用ジオキサジンバイオレット顔料組成物を用いると紫色フィルターのコントラストが高く、また、ジオキサジンバイオレット顔料調色した後の青色フィルターのコントラストも高く、より鮮明な青色画素画像を得ることができることが分かる。